【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
反応性金属粉末空中熱処理プロセスであって、
反応性金属粉末を準備することと、
前記空中熱処理プロセスを実施しながら前記反応性金属粉末を少なくとも１種の添加ガスと接触させ、それにより
ＡＳＴＭ  Ｂ２１３に従って測定される、４０ｓ未満の流動性を有する１０〜５３μｍの粒度分布、
ＡＳＴＭ  Ｂ２１３に従って測定される、４０ｓ未満の流動性を有する１０〜４５μｍの粒度分布、
ＡＳＴＭ  Ｂ２１３に従って測定される、４０ｓ未満の流動性を有する１５〜４５μｍの粒度分布、
ＡＳＴＭ  Ｂ２１３に従って測定される、４０ｓ未満の流動性を有する１５〜５３μｍの粒度分布、
ＡＳＴＭ  Ｂ２１３に従って測定される、４０ｓ未満の流動性を有する２５〜４５μｍの粒度分布、
ＡＳＴＭ  Ｂ２１３に従って測定される、４０ｓ未満の流動性を有する２５〜５３μｍの粒度分布、
ＡＳＴＭ  Ｂ２１３に従って測定される、２８ｓ未満の流動性を有する４５〜７５μｍの粒度分布、
ＡＳＴＭ  Ｂ２１３に従って測定される、２８ｓ未満の流動性を有する４５〜１０６μｍの粒度分布、
ＡＳＴＭ  Ｂ２１３に従って測定される、２８ｓ未満の流動性を有する４５〜１５０μｍの粒度分布、及び／又は
ＡＳＴＭ  Ｂ２１３に従って測定される、２８ｓ未満の流動性を有する４５〜１８０μｍの粒度分布
を含む原料反応性金属粉末を得ること
を含むプロセス。
【請求項２】
反応性金属粉末空中熱処理プロセスであって、
反応性金属粉末を準備することと、
前記空中熱処理プロセスを実施しながら前記反応性金属粉末を少なくとも１種の添加ガスと接触させ、それにより
ＡＳＴＭ  Ｂ２１３に従って測定される、３０ｓ未満の流動性を有する１０〜５３μｍの粒度分布、
ＡＳＴＭ  Ｂ２１３に従って測定される、３０ｓ未満の流動性を有する１０〜４５μｍの粒度分布、
ＡＳＴＭ  Ｂ２１３に従って測定される、３０ｓ未満の流動性を有する１５〜４５μｍの粒度分布、
ＡＳＴＭ  Ｂ２１３に従って測定される、３０ｓ未満の流動性を有する１５〜５３μｍの粒度分布、
ＡＳＴＭ  Ｂ２１３に従って測定される、３０ｓ未満の流動性を有する２５〜４５μｍの粒度分布、及び／又は
ＡＳＴＭ  Ｂ２１３に従って測定される、３０ｓ未満の流動性を有する２５〜５３μｍの粒度分布
を含む原料反応性金属粉末を得ること
を含むプロセス。
【請求項３】
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記混合物と接触させ、それにより
ＡＳＴＭ  Ｂ２１３に従って測定される、４０ｓ未満の流動性を有する１０〜５３μｍの粒度分布、
ＡＳＴＭ  Ｂ２１３に従って測定される、４０ｓ未満の流動性を有する１０〜４５μｍの粒度分布、
ＡＳＴＭ  Ｂ２１３に従って測定される、４０ｓ未満の流動性を有する１５〜４５μｍの粒度分布、
ＡＳＴＭ  Ｂ２１３に従って測定される、４０ｓ未満の流動性を有する１５〜５３μｍの粒度分布、
ＡＳＴＭ  Ｂ２１３に従って測定される、４０ｓ未満の流動性を有する２５〜４５μｍの粒度分布、
ＡＳＴＭ  Ｂ２１３に従って測定される、４０ｓ未満の流動性を有する２５〜５３μｍの粒度分布、
ＡＳＴＭ  Ｂ２１３に従って測定される、２８ｓ未満の流動性を有する４５〜７５μｍの粒度分布、
ＡＳＴＭ  Ｂ２１３に従って測定される、２８ｓ未満の流動性を有する４５〜１０６μｍの粒度分布、
ＡＳＴＭ  Ｂ２１３に従って測定される、２８ｓ未満の流動性を有する４５〜１５０μｍの粒度分布、及び／又は
ＡＳＴＭ  Ｂ２１３に従って測定される、２８ｓ未満の流動性を有する４５〜１８０μｍの粒度分布
を含む原料反応性金属粉末を得ること
を含むプロセス。
【請求項４】
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記混合物と接触させ、それにより
ＡＳＴＭ  Ｂ２１３に従って測定される、３０ｓ未満の流動性を有する１０〜５３μｍの粒度分布、
ＡＳＴＭ  Ｂ２１３に従って測定される、３０ｓ未満の流動性を有する１０〜４５μｍの粒度分布、
ＡＳＴＭ  Ｂ２１３に従って測定される、３０ｓ未満の流動性を有する１５〜４５μｍの粒度分布、
ＡＳＴＭ  Ｂ２１３に従って測定される、３０ｓ未満の流動性を有する１５〜５３μｍの粒度分布、
ＡＳＴＭ  Ｂ２１３に従って測定される、３０ｓ未満の流動性を有する２５〜４５μｍの粒度分布、及び／又は
ＡＳＴＭ  Ｂ２１３に従って測定される、３０ｓ未満の流動性を有する２５〜５３μｍの粒度分布
を含む原料反応性金属粉末を得ること
を含むプロセス。
【請求項５】
反応性金属粉末空中熱処理プロセスであって、
反応性金属粉末を準備することと、
１０００ｐｐｍ未満の添加ガスからの各電気陰性原子及び／又は分子の添加された量を有する原料反応性金属粉末を製造するのに十分な条件下で前記空中熱処理プロセスを実施しながら前記反応性金属粉末を少なくとも１種の添加ガスと接触させること
を含むプロセス。
【請求項６】
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
１０００ｐｐｍ未満の添加ガスからの電気陰性原子及び／又は分子の添加された量を有する原料反応性金属粉末を製造するのに十分な条件下で前記空中熱処理プロセスを実施しながら前記反応性金属粉末源を前記空中熱処理プロセスガス混合物と接触させること
を含むプロセス。
【請求項７】
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記空中熱処理プロセスガス混合物と接触させ、それにより原料金属粉末を得ることと、
必要に応じて前記原料反応性金属粉末を篩分けして所定の粒径を有する粉末を得ることと、
必要に応じて前記所定の粒径を有する前記粉末を水と接触させること
を含むプロセス。
【請求項８】
少なくとも１種の添加ガスは酸素含有ガスである、請求項１〜７のいずれか一項に記載のプロセス。
【請求項９】
少なくとも１種の添加ガスは酸素含有ガスを含む、請求項１〜７のいずれか一項に記載のプロセス。
【請求項１０】
少なくとも１種の添加ガスは酸素含有ガスと不活性ガスを含む、請求項１〜７のいずれか一項に記載のプロセス。
【請求項１１】
不活性ガスはアルゴンである、請求項１０に記載のプロセス。
【請求項１２】
少なくとも１種の添加ガスはハロゲン含有ガスである、請求項１〜１１のいずれか一項に記載のプロセス。
【請求項１３】
ハロゲンはＦ、Ｃｌ、Ｂｒ又はＩである、請求項１２に記載のプロセス。
【請求項１４】
少なくとも１種の添加ガスは水素含有ガスである、請求項１〜１１のいずれか一項に記載のプロセス。
【請求項１５】
少なくとも１種の添加ガスは硫黄含有ガスである、請求項１〜１１のいずれか一項に記載のプロセス。
【請求項１６】
少なくとも１種の添加ガスは窒素含有ガスである、請求項１〜１１のいずれか一項に記載のプロセス。
【請求項１７】
前記反応性金属粉末はチタン、ジルコニウム、マグネシウム及びアルミニウムの少なくとも１種を含む、請求項１〜１６のいずれか一項に記載のプロセス。
【請求項１８】
前記反応性金属粉末はチタン、チタン合金、ジルコニウム、ジルコニウム合金、マグネシウム、マグネシウム合金、アルミニウム及びアルミニウム合金の１つから選択される少なくとも１種を含む金属粉末である、請求項１〜１６のいずれか一項に記載のプロセス。
【請求項１９】
前記反応性金属粉末はチタンを含む、請求項１〜１６のいずれか一項に記載のプロセス。
【請求項２０】
前記反応性金属粉末はチタン合金を含む、請求項１〜１６のいずれか一項に記載のプロセス。
【請求項２１】
前記プロセスは少なくとも１個のプラズマトーチによって行われる、請求項１〜２０のいずれか一項に記載のプロセス。
【請求項２２】
反応性金属粉末混合物を調製するためのプロセスであって、請求項１〜２１のいずれか一項に記載のプロセスによって得られる反応性金属粉末を、請求項１〜２１に記載のプロセスとは異なるプロセスによって得られる反応性金属粉末と共に混合することを含むプロセス。
【請求項２３】
添加ガスとの接触は原料金属粒子の表面に第１の層と第２の層の形成を生じ、前記第１の層は前記金属の原子と前記添加ガスの原子及び／又は分子を含み、前記第１の層は自然酸化物層よりも深くて厚い空乏層であり、前記第２の層は自然酸化物層である、請求項１〜２２のいずれか一項に記載のプロセス。
【請求項２４】
第１の層は実質的に正の電荷を有しかつ第２の層は実質的に負の電荷を有し、並びに第１の層と第２の層は実質的に中性である混合電荷を有する、請求項２３に記載のプロセス。
【請求項２５】
反応性金属粉末は１０００ｐｐｍ未満の添加ガスからの電気陰性原子の添加された量を有する、請求項１〜２４のいずれか一項に記載のプロセス。
【手続補正２】
【補正対象書類名】明細書
【補正対象項目名】０１８７
【補正方法】変更
【補正の内容】
【０１８７】
適切であると考えられる場合には、説明を簡潔且つ明瞭にするため、対応する又は類似する要素や段階を示す参照番号を図面間で繰り返して使用できることは理解されよう。更に、本明細書に記載の例示的な実施形態を完全に理解してもらうために、多くの具体的な詳細が示されている。しかし、本明細書に記載の実施形態は、このような具体的な詳細がなくても実施可能であることが当業者には理解されよう。他の例では、本明細書に記載の実施形態を曖昧にしないように、周知の方法、手順及び構成要素については詳細には説明されていない。更に、この説明は、本明細書に記載の実施形態の範囲を決して限定するものではなく、単に本明細書に記載の様々な実施形態の遂行を説明するものと見なされるべきである。
＜付記＞
＜項１＞
反応性金属粉末空中熱処理プロセスであって、
反応性金属粉末を準備することと、
前記空中熱処理プロセスを実施しながら前記反応性金属粉末を少なくとも１種の添加ガスと接触させ、それにより
ＡＳＴＭ  Ｂ２１３に従って測定される、４０ｓ未満の流動性を有する約１０〜約５３μｍの粒度分布、
ＡＳＴＭ  Ｂ２１３に従って測定される、４０ｓ未満の流動性を有する約１０〜約４５μｍの粒度分布、
ＡＳＴＭ  Ｂ２１３に従って測定される、４０ｓ未満の流動性を有する約１５〜約４５μｍの粒度分布、
ＡＳＴＭ  Ｂ２１３に従って測定される、４０ｓ未満の流動性を有する約１５〜約５３μｍの粒度分布、
ＡＳＴＭ  Ｂ２１３に従って測定される、４０ｓ未満の流動性を有する約２５〜約４５μｍの粒度分布、
ＡＳＴＭ  Ｂ２１３に従って測定される、４０ｓ未満の流動性を有する約２５〜約５３μｍの粒度分布、
ＡＳＴＭ  Ｂ２１３に従って測定される、２８ｓ未満の流動性を有する約４５〜約７５μｍの粒度分布、
ＡＳＴＭ  Ｂ２１３に従って測定される、２８ｓ未満の流動性を有する約４５〜約１０６μｍの粒度分布、
ＡＳＴＭ  Ｂ２１３に従って測定される、２８ｓ未満の流動性を有する約４５〜約１５０μｍの粒度分布、及び／又は
ＡＳＴＭ  Ｂ２１３に従って測定される、２８ｓ未満の流動性を有する約４５〜約１８０μｍの粒度分布
を含む原料反応性金属粉末を得ること
を含むプロセス。
＜項２＞
反応性金属粉末空中熱処理プロセスであって、
反応性金属粉末を準備することと、
前記空中熱処理プロセスを実施しながら前記反応性金属粉末を少なくとも１種の添加ガスと接触させ、それにより
ＡＳＴＭ  Ｂ２１３に従って測定される、３０ｓ未満の流動性を有する約１０〜約５３μｍの粒度分布、
ＡＳＴＭ  Ｂ２１３に従って測定される、３０ｓ未満の流動性を有する約１０〜約４５μｍの粒度分布、
ＡＳＴＭ  Ｂ２１３に従って測定される、３０ｓ未満の流動性を有する約１５〜約４５μｍの粒度分布、
ＡＳＴＭ  Ｂ２１３に従って測定される、３０ｓ未満の流動性を有する約１５〜約５３μｍの粒度分布、
ＡＳＴＭ  Ｂ２１３に従って測定される、３０ｓ未満の流動性を有する約２５〜約４５μｍの粒度分布、及び／又は
ＡＳＴＭ  Ｂ２１３に従って測定される、３０ｓ未満の流動性を有する約２５〜約５３μｍの粒度分布
を含む原料反応性金属粉末を得ること
を含むプロセス。
＜項３＞
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記混合物と接触させ、それにより
ＡＳＴＭ  Ｂ２１３に従って測定される、４０ｓ未満の流動性を有する約１０〜約５３μｍの粒度分布、
ＡＳＴＭ  Ｂ２１３に従って測定される、４０ｓ未満の流動性を有する約１０〜約４５μｍの粒度分布、
ＡＳＴＭ  Ｂ２１３に従って測定される、４０ｓ未満の流動性を有する約１５〜約４５μｍの粒度分布、
ＡＳＴＭ  Ｂ２１３に従って測定される、４０ｓ未満の流動性を有する約１５〜約５３μｍの粒度分布、
ＡＳＴＭ  Ｂ２１３に従って測定される、４０ｓ未満の流動性を有する約２５〜約４５μｍの粒度分布、
ＡＳＴＭ  Ｂ２１３に従って測定される、４０ｓ未満の流動性を有する約２５〜約５３μｍの粒度分布、
ＡＳＴＭ  Ｂ２１３に従って測定される、２８ｓ未満の流動性を有する約４５〜約７５μｍの粒度分布、
ＡＳＴＭ  Ｂ２１３に従って測定される、２８ｓ未満の流動性を有する約４５〜約１０６μｍの粒度分布、
ＡＳＴＭ  Ｂ２１３に従って測定される、２８ｓ未満の流動性を有する約４５〜約１５０μｍの粒度分布、及び／又は
ＡＳＴＭ  Ｂ２１３に従って測定される、２８ｓ未満の流動性を有する約４５〜約１８０μｍの粒度分布
を含む原料反応性金属粉末を得ること
を含むプロセス。
＜項４＞
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記混合物と接触させ、それにより
ＡＳＴＭ  Ｂ２１３に従って測定される、３０ｓ未満の流動性を有する約１０〜約５３μｍの粒度分布、
ＡＳＴＭ  Ｂ２１３に従って測定される、３０ｓ未満の流動性を有する約１０〜約４５μｍの粒度分布、
ＡＳＴＭ  Ｂ２１３に従って測定される、３０ｓ未満の流動性を有する約１５〜約４５μｍの粒度分布、
ＡＳＴＭ  Ｂ２１３に従って測定される、３０ｓ未満の流動性を有する約１５〜約５３μｍの粒度分布、
ＡＳＴＭ  Ｂ２１３に従って測定される、３０ｓ未満の流動性を有する約２５〜約４５μｍの粒度分布、及び／又は
ＡＳＴＭ  Ｂ２１３に従って測定される、３０ｓ未満の流動性を有する約２５〜約５３μｍの粒度分布
を含む原料反応性金属粉末を得ること
を含むプロセス。
＜項５＞
反応性金属粉末空中熱処理プロセスであって、
反応性金属粉末を準備することと、
１０００ｐｐｍ未満の添加ガスからの各電気陰性原子及び／又は分子の添加された量を有する原料反応性金属粉末を製造するのに十分な条件下で前記空中熱処理プロセスを実施しながら前記反応性金属粉末を少なくとも１種の添加ガスと接触させること
を含むプロセス。
＜項６＞
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
１０００ｐｐｍ未満の添加ガスからの電気陰性原子及び／又は分子の添加された量を有する原料反応性金属粉末を製造するのに十分な条件下で前記空中熱処理プロセスを実施しながら前記反応性金属粉末源を前記空中熱処理プロセスガス混合物と接触させること
を含むプロセス。
＜項７＞
反応性金属粉末空中熱処理プロセスであって、
反応性金属粉末を準備することと、
空中熱処理プロセスガスと少なくとも１種の添加ガスを共に混合して空中熱処理プロセスガス混合物を得ることと、
前記空中熱処理プロセスを実施しながら前記反応性金属粉末を前記空中熱処理プロセスガス混合物と接触させ、それにより原料金属粉末を得ることと、
必要に応じて前記原料反応性金属粉末を篩分けして所定の粒径を有する粉末を得ることと、
必要に応じて前記所定の粒径を有する前記粉末を水と接触させること
を含むプロセス。
＜項８＞
少なくとも１種の添加ガスは酸素含有ガスである、＜項１＞〜＜項７＞のいずれか一項に記載のプロセス。
＜項９＞
少なくとも１種の添加ガスは酸素含有ガスを含む、＜項１＞〜＜項７＞のいずれか一項に記載のプロセス。
＜項１０＞
少なくとも１種の添加ガスは酸素含有ガスと不活性ガスを含む、＜項１＞〜＜項７＞のいずれか一項に記載のプロセス。
＜項１１＞
不活性ガスはアルゴンである、＜項１０＞に記載のプロセス。
＜項１２＞
少なくとも１種の添加ガスはＯ２、ＣＯ２、ＣＯ、ＮＯ２、空気、水蒸気及びそれらの混合物から選択される酸素含有ガスを含む、＜項１＞〜＜項１１＞のいずれか一項に記載のプロセス。
＜項１３＞
少なくとも１種の添加ガスはハロゲン含有ガスである、＜項１＞〜＜項１１＞のいずれか一項に記載のプロセス。
＜項１４＞
ハロゲンはＦ、Ｃｌ、Ｂｒ又はＩである、＜項１３＞に記載のプロセス。
＜項１５＞
少なくとも１種の添加ガスは水素含有ガスである、＜項１＞〜＜項１１＞のいずれか一項に記載のプロセス。
＜項１６＞
少なくとも１種の添加ガスは硫黄含有ガスである、＜項１＞〜＜項１１＞のいずれか一項に記載のプロセス。
＜項１７＞
少なくとも１種の添加ガスは窒素含有ガスである、＜項１＞〜＜項１１＞のいずれか一項に記載のプロセス。
＜項１８＞
少なくとも１種の添加ガスはＯ２、Ｈ２Ｏ、ＣＯ、ＣＯ２、ＮＯ２、Ｎ２、ＮＯ３、Ｃｌ２、ＳＯ２、ＳＯ３及びそれらの混合物から選択される、＜項１＞〜＜項１１＞のいずれか一項に記載のプロセス。
＜項１９＞
前記反応性金属粉末はチタン、ジルコニウム、マグネシウム及びアルミニウムの少なくとも１種を含む、＜項１＞〜＜項１８＞のいずれか一項に記載のプロセス。
＜項２０＞
前記反応性金属粉末はチタン、チタン合金、ジルコニウム、ジルコニウム合金、マグネシウム、マグネシウム合金、アルミニウム及びアルミニウム合金の１つから選択される少なくとも１種を含む金属粉末である、＜項１＞〜＜項１８＞のいずれか一項に記載のプロセス。
＜項２１＞
前記反応性金属粉末はチタンを含む、＜項１＞〜＜項１８＞のいずれか一項に記載のプロセス。
＜項２２＞
前記反応性金属粉末はチタン合金を含む、＜項１＞〜＜項１８＞のいずれか一項に記載のプロセス。
＜項２３＞
前記反応性金属粉末はジルコニウムを含む、＜項１＞〜＜項１８＞のいずれか一項に記載のプロセス。
＜項２４＞
前記反応性金属粉末はジルコニウム合金を含む、＜項１＞〜＜項１８＞のいずれか一項に記載のプロセス。
＜項２５＞
前記反応性金属粉末はチタン及びチタン合金の１つから選択される少なくとも１種を含む金属粉末である、＜項１＞〜＜項１８＞のいずれか一項に記載のプロセス。
＜項２６＞
前記プロセスは少なくとも１個のプラズマトーチによって行われる、＜項１＞〜＜項２５＞のいずれか一項に記載のプロセス。
＜項２７＞
前記プロセスは少なくとも１個のプラズマトーチによって行われる、＜項１＞〜＜項２５＞に記載のプロセス。
＜項２８＞
前記少なくとも１個のプラズマトーチは高周波（ＲＦ）プラズマトーチである、＜項２７＞に記載のプロセス。
＜項２９＞
前記少なくとも１個のプラズマトーチは直流（ＤＣ）プラズマトーチである、＜項２７＞に記載のプロセス。
＜項３０＞
前記少なくとも１個のプラズマトーチはマイクロ波（ＭＷ）プラズマトーチである、＜項２７＞に記載のプロセス。
＜項３１＞
反応性金属粉末混合物を調製するためのプロセスであって、＜項１＞〜＜項３０＞のいずれか一項に記載のプロセスによって得られる反応性金属粉末を、＜項１＞〜＜項２８＞に記載のプロセスとは異なるプロセスによって得られる反応性金属粉末と共に混合することを含むプロセス。
＜項３２＞
原料反応性金属粉末はＡＳＴＭ  Ｂ２１３に従って測定される、３６ｓ未満の流動性を有する約１０〜約５３μｍの粒度分布を含む、＜項１＞〜＜項３１＞のいずれか一項に記載のプロセス。
＜項３３＞
原料反応性金属粉末はＡＳＴＭ  Ｂ２１３に従って測定される、３２ｓ未満の流動性を有する約１０〜約５３μｍの粒度分布を含む、＜項１＞〜＜項３１＞のいずれか一項に記載のプロセス。
＜項３４＞
原料反応性金属粉末はＡＳＴＭ  Ｂ２１３に従って測定される、３０ｓ未満の流動性を有する約１０〜約５３μｍの粒度分布を含む、＜項１＞〜＜項３１＞のいずれか一項に記載のプロセス。
＜項３５＞
原料反応性金属粉末はＡＳＴＭ  Ｂ２１３に従って測定される、２８ｓ未満の流動性を有する約１０〜約５３μｍの粒度分布を含む、＜項１＞〜＜項３１＞のいずれか一項に記載のプロセス。
＜項３６＞
原料反応性金属粉末はＡＳＴＭ  Ｂ２１３に従って測定される、３６ｓ未満の流動性を有する約１０〜約４５μｍの粒度分布を含む、＜項１＞〜＜項３１＞のいずれか一項に記載のプロセス。
＜項３７＞
原料反応性金属粉末はＡＳＴＭ  Ｂ２１３に従って測定される、３２ｓ未満の流動性を有する約１０〜約４５μｍの粒度分布を含む、＜項１＞〜＜項３１＞のいずれか一項に記載のプロセス。
＜項３８＞
原料反応性金属粉末はＡＳＴＭ  Ｂ２１３に従って測定される、３０ｓ未満の流動性を有する約１０〜約４５μｍの粒度分布を含む、＜項１＞〜＜項３１＞のいずれか一項に記載のプロセス。
＜項３９＞
原料反応性金属粉末はＡＳＴＭ  Ｂ２１３に従って測定される、２８ｓ未満の流動性を有する約１０〜約４５μｍの粒度分布を含む、＜項１＞〜＜項３１＞のいずれか一項に記載のプロセス。
＜項４０＞
原料反応性金属粉末はＡＳＴＭ  Ｂ２１３に従って測定される、３６ｓ未満の流動性を有する約１５〜約４５μｍの粒度分布を含む、＜項１＞〜＜項３１＞のいずれか一項に記載のプロセス。
＜項４１＞
原料反応性金属粉末はＡＳＴＭ  Ｂ２１３に従って測定される、３２ｓ未満の流動性を有する約１５〜約４５μｍの粒度分布を含む、＜項１＞〜＜項３１＞のいずれか一項に記載のプロセス。
＜項４２＞
原料反応性金属粉末はＡＳＴＭ  Ｂ２１３に従って測定される、３０ｓ未満の流動性を有する約１５〜約４５μｍの粒度分布を含む、＜項１＞〜＜項３１＞のいずれか一項に記載のプロセス。
＜項４３＞
原料反応性金属粉末はＡＳＴＭ  Ｂ２１３に従って測定される、２８ｓ未満の流動性を有する約１５〜約４５μｍの粒度分布を含む、＜項１＞〜＜項３１＞のいずれか一項に記載のプロセス。
＜項４４＞
原料反応性金属粉末はＡＳＴＭ  Ｂ２１３に従って測定される、３６ｓ未満の流動性を有する約１５〜約５３μｍの粒度分布を含む、＜項１＞〜＜項３１＞のいずれか一項に記載のプロセス。
＜項４５＞
原料反応性金属粉末はＡＳＴＭ  Ｂ２１３に従って測定される、３２ｓ未満の流動性を有する約１５〜約５３μｍの粒度分布を含む、＜項１＞〜＜項３１＞のいずれか一項に記載のプロセス。
＜項４６＞
原料反応性金属粉末はＡＳＴＭ  Ｂ２１３に従って測定される、３０ｓ未満の流動性を有する約１５〜約５３μｍの粒度分布を含む、＜項１＞〜＜項３１＞のいずれか一項に記載のプロセス。
＜項４７＞
原料反応性金属粉末はＡＳＴＭ  Ｂ２１３に従って測定される、２８ｓ未満の流動性を有する約１５〜約５３μｍの粒度分布を含む、＜項１＞〜＜項３１＞のいずれか一項に記載のプロセス。
＜項４８＞
原料反応性金属粉末はＡＳＴＭ  Ｂ２１３に従って測定される、３６ｓ未満の流動性を有する約２５〜約４５μｍの粒度分布を含む、＜項１＞〜＜項３１＞のいずれか一項に記載のプロセス。
＜項４９＞
原料反応性金属粉末はＡＳＴＭ  Ｂ２１３に従って測定される、３２ｓ未満の流動性を有する約２５〜約４５μｍの粒度分布を含む、＜項１＞〜＜項３１＞のいずれか一項に記載のプロセス。
＜項５０＞
原料反応性金属粉末はＡＳＴＭ  Ｂ２１３に従って測定される、３０ｓ未満の流動性を有する約２５〜約４５μｍの粒度分布を含む、＜項１＞〜＜項３１＞のいずれか一項に記載のプロセス。
＜項５１＞
原料反応性金属粉末はＡＳＴＭ  Ｂ２１３に従って測定される、２５ｓ未満の流動性を有する約２５〜約４５μｍの粒度分布を含む、＜項１＞〜＜項３１＞のいずれか一項に記載のプロセス。
＜項５２＞
原料反応性金属粉末はＡＳＴＭ  Ｂ２１３に従って測定される、３６ｓ未満の流動性を有する約２５〜約５３μｍの粒度分布を含む、＜項１＞〜＜項３１＞のいずれか一項に記載のプロセス。
＜項５３＞
原料反応性金属粉末はＡＳＴＭ  Ｂ２１３に従って測定される、３２ｓ未満の流動性を有する約２５〜約５３μｍの粒度分布を含む、＜項１＞〜＜項３１＞のいずれか一項に記載のプロセス。
＜項５４＞
原料反応性金属粉末はＡＳＴＭ  Ｂ２１３に従って測定される、３０ｓ未満の流動性を有する約２５〜約５３μｍの粒度分布を含む、＜項１＞〜＜項３１＞のいずれか一項に記載のプロセス。
＜項５５＞
原料反応性金属粉末はＡＳＴＭ  Ｂ２１３に従って測定される、２５ｓ未満の流動性を有する約２５〜約５３μｍの粒度分布を含む、＜項１＞〜＜項３１＞のいずれか一項に記載のプロセス。
＜項５６＞
原料反応性金属粉末はＡＳＴＭ  Ｂ２１３に従って測定される、２６ｓ未満の流動性を有する約４５〜約７５μｍの粒度分布を含む、＜項１＞〜＜項３１＞のいずれか一項に記載のプロセス。
＜項５７＞
原料反応性金属粉末はＡＳＴＭ  Ｂ２１３に従って測定される、２５ｓ未満の流動性を有する約４５〜約７５μｍの粒度分布を含む、＜項１＞〜＜項３１＞のいずれか一項に記載のプロセス。
＜項５８＞
原料反応性金属粉末はＡＳＴＭ  Ｂ２１３に従って測定される、２４ｓ未満の流動性を有する約４５〜約７５μｍの粒度分布を含む、＜項１＞〜＜項３１＞のいずれか一項に記載のプロセス。
＜項５９＞
原料反応性金属粉末はＡＳＴＭ  Ｂ２１３に従って測定される、２３ｓ未満の流動性を有する約４５〜約７５μｍの粒度分布を含む、＜項１＞〜＜項３１＞のいずれか一項に記載のプロセス。
＜項６０＞
原料反応性金属粉末はＡＳＴＭ  Ｂ２１３に従って測定される、２６ｓ未満の流動性を有する約４５〜約１０６μｍの粒度分布を含む、＜項１＞〜＜項３１＞のいずれか一項に記載のプロセス。
＜項６１＞
原料反応性金属粉末はＡＳＴＭ  Ｂ２１３に従って測定される、２５ｓ未満の流動性を有する約４５〜約１０６μｍの粒度分布を含む、＜項１＞〜＜項３１＞のいずれか一項に記載のプロセス。
＜項６２＞
原料反応性金属粉末はＡＳＴＭ  Ｂ２１３に従って測定される、２４ｓ未満の流動性を有する約４５〜約１０６μｍの粒度分布を含む、＜項１＞〜＜項３１＞のいずれか一項に記載のプロセス。
＜項６３＞
原料反応性金属粉末はＡＳＴＭ  Ｂ２１３に従って測定される、２３ｓ未満の流動性を有する約４５〜約１０６μｍの粒度分布を含む、＜項１＞〜＜項３１＞のいずれか一項に記載のプロセス。
＜項６４＞
原料反応性金属粉末はＡＳＴＭ  Ｂ２１３に従って測定される、２６ｓ未満の流動性を有する約４５〜約１５０μｍの粒度分布を含む、＜項１＞〜＜項３１＞のいずれか一項に記載のプロセス。
＜項６５＞
原料反応性金属粉末はＡＳＴＭ  Ｂ２１３に従って測定される、２５ｓ未満の流動性を有する約４５〜約１５０μｍの、＜項１＞〜＜項３１＞のいずれか一項に記載のプロセス。
＜項６６＞
原料反応性金属粉末はＡＳＴＭ  Ｂ２１３に従って測定される、２４ｓ未満の流動性を有する約４５〜約１５０μｍの粒度分布を含む、＜項１＞〜＜項３１＞のいずれか一項に記載のプロセス。
＜項６７＞
原料反応性金属粉末はＡＳＴＭ  Ｂ２１３に従って測定される、２３ｓ未満の流動性を有する約４５〜約１５０μｍの粒度分布を含む、＜項１＞〜＜項３１＞のいずれか一項に記載のプロセス。
＜項６８＞
原料反応性金属粉末はＡＳＴＭ  Ｂ２１３に従って測定される、２６ｓ未満の流動性を有する約４５〜約１８０μｍの粒度分布を含む、＜項１＞〜＜項３１＞のいずれか一項に記載のプロセス。
＜項６９＞
原料反応性金属粉末はＡＳＴＭ  Ｂ２１３に従って測定される、２５ｓ未満の流動性を有する約４５〜約１８０μｍの粒度分布を含む、＜項１＞〜＜項３１＞のいずれか一項に記載のプロセス。
＜項７０＞
原料反応性金属粉末はＡＳＴＭ  Ｂ２１３に従って測定される、２４ｓ未満の流動性を有する約４５〜約１８０μｍの粒度分布を含む、＜項１＞〜＜項３１＞のいずれか一項に記載のプロセス。
＜項７１＞
原料反応性金属粉末はＡＳＴＭ  Ｂ２１３に従って測定される、２３ｓ未満の流動性を有する約４５〜約１８０μｍの粒度分布を含む、＜項１＞〜＜項３１＞のいずれか一項に記載のプロセス。
＜項７２＞
添加ガスとの接触は原料金属粒子の表面に第１の層と第２の層の形成を生じ、前記第１の層は前記金属の原子と前記添加ガスの原子及び／又は分子を含み、前記第１の層は自然酸化物層よりも深くて厚い空乏層であり、前記第２の層は自然酸化物層である、＜項１＞〜＜項７１＞のいずれか一項に記載のプロセス。
＜項７３＞
第１の層は実質的に正の電荷を有しかつ第２の層は実質的に負の電荷を有し、並びに第１の層と第２の層は実質的に中性である混合電荷を有する、＜項７２＞に記載のプロセス。
＜項７４＞
原料反応性金属粉末を篩分けして粒度分布によって原料反応性金属粉末を分離することを更に含む、＜項１＞〜＜項７３＞のいずれか一項に記載のプロセス。
＜項７５＞
篩分け後に、分離した原料粉末を水中で別々に撹拌することを更に含む、＜項７４＞に記載のプロセス。
＜項７６＞
前記水は蒸留水又は脱塩水である、＜項７５＞に記載のプロセス。
＜項７７＞
反応性金属粉末の流動性は撹拌された後に乾燥且つ篩分け後の金属粉末で測定される、＜項７５＞又は＜項７６＞に記載のプロセス。
＜項７８＞
反応性金属粉末は１０００ｐｐｍ未満の添加ガスからの電気陰性原子の添加された量を有する、＜項１＞〜＜項７７＞のいずれか一項に記載のプロセス。
＜項７９＞
反応性金属粉末は５００ｐｐｍ未満の添加ガスからの電気陰性原子の添加された量を有する、＜項１＞〜＜項７７＞のいずれか一項に記載のプロセス。
＜項８０＞
反応性金属粉末は２５０ｐｐｍ未満の添加ガスからの添加された電気陰性原子の量を有する、＜項１＞〜＜項７７＞のいずれか一項に記載のプロセス。
＜項８１＞
反応性金属粉末は２００ｐｐｍ未満の添加ガスからの電気陰性原子の添加された量を有する、＜項１＞〜＜項７７＞のいずれか一項に記載のプロセス。
＜項８２＞
反応性金属粉末は１５０ｐｐｍ未満の添加ガスからの電気陰性原子の添加された量を有する、＜項１＞〜＜項７７＞のいずれか一項に記載のプロセス。
＜項８３＞
反応性金属粉末は１００ｐｐｍ未満の添加ガスからの電気陰性原子の添加された量を有する、＜項１＞〜＜項７７＞のいずれか一項に記載のプロセス。
＜項８４＞
前記反応性金属粉末は５００ｐｐｍ未満の添加ガスからの前記電気陰性原子及び／又は分子の各々の添加された量を有する、＜項１＞〜＜項７７＞のいずれか一項に記載のプロセス。
＜項８５＞
前記反応性金属粉末は２５０ｐｐｍ未満の添加ガスからの前記電気陰性原子及び／又は分子の各々の添加された量を有する、＜項１＞〜＜項７７＞のいずれか一項に記載のプロセス。
＜項８６＞
前記反応性金属粉末は２００ｐｐｍ未満の添加ガスからの前記電気陰性原子及び／又は分子の各々の添加された量を有する、＜項１＞〜＜項７７＞のいずれか一項に記載のプロセス。
＜項８７＞
前記反応性金属粉末は１５０ｐｐｍ未満の添加ガスからの前記電気陰性原子及び／又は分子の各々の添加された量を有する、＜項１＞〜＜項７７＞のいずれか一項に記載のプロセス。
＜項８８＞
前記反応性金属粉末は１００ｐｐｍ未満の添加ガスからの前記電気陰性原子及び／又は分子の各々の添加された量を有する、＜項１＞〜＜項７７＞のいずれか一項に記載のプロセス。
＜項８９＞
熱処理プロセスガスは不活性ガスである、＜項１＞〜＜項８８＞のいずれか一項に記載のプロセス、少なくとも１種の添加ガスは酸素含有ガスである、＜項１＞〜＜項７＞のいずれか一項に記載のプロセス。
＜項９０＞
不活性ガスはアルゴン、ヘリウム又はそれらの混合物から選択される、＜項８９＞に記載のプロセス。